(57)【特許請求の範囲】
【請求項１】
エレクトロクロミックデバイスであって：
下部透明導電層において、前記下部透明導電層の第１部分が第１導電素子に連結されており、前記下部透明導電層の前記第１部分から物理的に分離されている前記下部透明導電層の第２部分が第２導電素子に連結されている前記下部透明導電層と；
上部透明導電層において、前記上部透明導電層の第１部分が前記第１導電素子に連結されており、前記上部透明導電層の前記第１部分から物理的に分離されている前記上部透明導電層の第２部分が前記第２導電素子に連結されている前記上部透明導電層と；
前記下部透明導電層と前記上部透明導電層との間にあり、前記下部透明導電層の前記第１部分および前記第２部分のそれぞれと接触している、対電極層およびエレクトロクロミック層のうちの一方を含む第１電極層と；
前記下部透明導電層と前記上部透明導電層との間にある、前記対電極層および前記エレクトロクロミック層のうちの他方を含む第２電極層と；
前記第１電極層と前記第２電極層との間にあり、かつこれらと連通している、イオンを伝導するためのイオン伝導体層において、イオン伝導体が、前記第１導電素子から前記第２導電素子まで連続して延在している、前記イオン伝導体層と
を含み、
前記下部透明導電層の前記第１部分および前記第２部分が、前記第１電極層を占めている電荷補償イオンの移動長さを超えて離間しており、
前記下部透明導電層の前記第１部分と前記第２部分との間のスペースが、前記下部透明導電層の前記第１部分および前記第２部分のそれぞれから電気的に単離されている前記下部透明導電層の第３部分によって少なくとも部分的に充填されている、エレクトロクロミックデバイス。
【請求項２】
前記下部透明導電層の前記第１部分および前記第２部分が、約５０ミクロンを超えて離間している、請求項１に記載のデバイス。
【請求項３】
前記下部透明導電層の前記第１部分および前記第２部分が、約７５ミクロンを超えて離間している、請求項１に記載のデバイス。
【請求項４】
前記下部透明導電層の前記第１部分と前記第２部分との間のスペースが、前記第１電極層によって少なくとも部分的に充填されている、請求項１に記載のデバイス。
【請求項５】
前記下部透明導電層の前記第１部分および前記第３部分が、約２５ミクロンを超えて離間しており、前記下部透明導電層の前記第２部分および前記第３部分が、約２５ミクロンを超えて離間している、請求項１に記載のデバイス。
【請求項６】
前記下部透明導電層の前記第１部分と前記第３部分との間および前記第２部分と前記第３部分との間のそれぞれのスペースが、それぞれ、前記第１電極層によって少なくとも部分的に充填されている、請求項１に記載のデバイス。
【請求項７】
エレクトロクロミックデバイスであって：
下部透明導電層において、前記下部透明導電層の第１部分が第１導電素子に連結されており、前記下部透明導電層の前記第１部分から物理的に分離されている前記下部透明導電層の第２部分が第２導電素子に連結されている前記下部透明導電層と；
上部透明導電層において、前記上部透明導電層の第１部分が前記第１導電素子に連結されており、前記上部透明導電層の前記第１部分から物理的に分離されている前記上部透明導電層の第２部分が前記第２導電素子に連結されている前記上部透明導電層と；
前記下部透明導電層と前記上部透明導電層との間にあり、前記下部透明導電層の前記第１部分および前記第２部分のそれぞれと接触している、対電極層およびエレクトロクロミック層のうちの一方を含む第１電極層と；
前記下部透明導電層と前記上部透明導電層との間にある、前記対電極層および前記エレクトロクロミック層のうちの他方を含む第２電極層と；
前記第１電極層と前記第２電極層との間にあり、かつこれらと連通している、イオンを伝導するためのイオン伝導体層において、イオン伝導体が、前記第１導電素子から前記第２導電素子まで連続して延在している、前記イオン伝導体層と
を含み、
前記下部透明導電層の前記第１部分および前記第２部分が、前記第１電極層を占めている電荷補償イオンの移動長さを超えて離間しており、
前記第１電極層が、前記第１導電素子と前記下部透明導電層の前記第１部分とに連結された第１部分と、前記第２導電素子と前記下部透明導電層の前記第２部分とに連結された、前記第１電極層の前記第１部分から物理的に分離されている第２部分とを含み、
前記下部透明導電層の前記第１部分および前記第２部分が、前記第１電極層の前記第１部分および前記第２部分が離間しているよりも離間している、エレクトロクロミックデバイス。
【請求項８】
前記下部透明導電層の前記第１部分および前記第２部分が、約５０ミクロンを超えて離間している、請求項７に記載のデバイス。
【請求項９】
前記下部透明導電層の前記第１部分と前記第２部分との間のスペースが、前記イオン伝導体層によって少なくとも部分的に充填されている、請求項７に記載のデバイス。
【請求項１０】
前記第１電極層の前記第１部分と前記第２部分との間のスペースが、前記イオン伝導体層によって少なくとも部分的に充填されている、請求項９に記載のデバイス。
【請求項１１】
前記対電極層が、タングステンニッケル混合酸化物を含む、請求項１に記載のデバイス。
【請求項１２】
エレクトロクロミックデバイスの作製のための方法であって：
第１導電層を堆積することと；
前記第１導電層の第１部分、前記第１導電層の第２部分および前記第１導電層の第３部分がそれぞれ電気的に単離されるように前記第１導電層を切断することによって、前記第１導電層の前記第１部分および前記第２部分がスペースによって分離され、前記第１導電層の前記第１部分と前記第２部分との間の前記スペースが、前記第１導電層の前記第３部分によって少なくとも部分的に充填されていることと；
エレクトロクロミック電極層および対電極層のうちの一方を、前記第１導電層に、かつ前記第１導電層の前記第１部分と前記第２部分との間の前記スペース内に堆積することにより、前記第１導電層の前記第１部分と前記第２部分との間のスペースよりも短い移動長さを有する電荷補償イオンによって占められている第１堆積電極を付与することと；
前記第１堆積電極にイオン伝導体層を堆積させ、その結果、前記イオン伝導体層が前記第１堆積電極と連通するようにすることと；
前記エレクトロクロミック電極層および前記対電極層のうちの他方を前記イオン伝導体層に堆積させることにより、第２堆積電極を付与することと；
第２導電層を前記第２堆積電極に堆積させることと
を含む方法。
【発明の詳細な説明】
【技術分野】
【０００１】
関連出願の参照
本願は、２０１３年７月２５日に提出された米国特許出願第１３／９５０，７９１号の継続であり、その開示内容は、参照により本明細書に組み込まれる。
【０００２】
本発明は、エレクトロクロミックデバイスに関し、より詳細には、固体状態の無機薄膜デバイスに関する。
【背景技術】
【０００３】
エレクトロクロミック材料およびデバイスは、建造物および車両の窓における光および熱管理のための不動態被膜材料に対する代替として開発されてきた。エレクトロクロミックデバイスは、不動態被膜材料とは対照に、印加電位に応じた電気化学的酸化還元に従ってその光学特性を可逆的に変更することができる材料を使用している。光変調は、電気化学材料の格子における電子および電荷補償イオンの同時挿入および抽出の結果物である。
【０００４】
一般に、エレクトロクロミックデバイス（「ＥＣデバイス」）は、光の透過率を調節することができる複合構造を有している。図１は、以下の５つの重畳層を有する典型的な５層固体型エレクトロクロミックデバイスの断面を示す：酸化または還元の際に吸収または反射の変化を生ずるエレクトロクロミック電極層（「ＥＣ」）１４；電解質を機能的に置き換えて、電子電流を遮断しながらイオンの通過を可能にするイオン伝導体層（「ＩＣ」）１３；デバイスが脱色または透明状態にあるときにイオンの貯蔵層として機能する対電極層（「ＣＥ」）１２；ならびにエレクトロクロミックデバイスに電位を印加する働きをする２つの透明導電層（「ＴＣＬ」）１１および１５。上記の層は、それぞれ、典型的には、基板１６に逐次的に適用される。かかるデバイスは、固有の電子漏洩（エレクトロクロミックスタック層間）および電子的絶縁破壊に典型的には悩まされる。
【０００５】
典型的には、電力は、バスバーを通ってエレクトロクロミックデバイスに分配される。図２は、２つの導電素子、例えば、バスバー１８および１９から供給される電力を有する図１のエレクトロクロミックデバイスの断面を示す。バスバーが共に短絡することを防止するために、バスバーは、互いに電気的に単離されている。このことは、従来的には、ＴＣＬ１１および１５をスクライブすることによってなされている。図２に示すように、第１（下部）ＴＣＬ１５が点Ｐ１においてスクライブされて、下部ＴＣＬ１５を不連続（すなわち、物理的に分離された）層にし、これにより、バスバーが下部ＴＣＬ１５を通って短絡することを防止する。点Ｐ１におけるスクライブの幅は、典型的にはおよそ２５ミクロン以上であるが、長さは、特定のデバイスが形成される幅を基準にして変動する。同様に、第２（上部）ＴＣＬ１１は、点Ｐ３においてスクライブされて、上部ＴＣＬ１１もまた不連続にし、これにより、バスバーが上部ＴＣＬ１１を通って短絡することを防止する。Ｐ３スクライブは、Ｐ１スクライブの寸法と同様に、典型的にはおよそ２５ミクロン以上であるが、長さは、特定のデバイスが形成される幅を基準にして変動する。
【０００６】
ＥＣ層１４の固有の特性は、該層が着色状態に推移するときに導電性になることである。換言すると、ＥＣ材料１４内への電子および電荷補償イオン（例えばリチウムイオン）の挿入が、該材料の絶縁状態から導電状態への推移を導く。この推移は、挿入された（または「インターカレートされた」）電子または電荷補償イオンが閾値濃度に達するとき起こり得、このとき、ＥＣデバイスが導電状態に突然推移する。ＥＣデバイスの理想的な操作下では、電荷補償イオンの挿入は、下部透明導電層の不在により電界が発生しないときには、Ｐ１スクライブ自体の上では起こらない。しかし、電荷補償イオンは、通常の拡散法則に従って層内で横方向に（すなわち、図２において横向きに）移動し得ることが可能である。さらに、閾値濃度の電荷補償イオンが材料内に横方向に移動するとき、材料が導電性になる。閾値濃度の電荷補償イオンが横方向に拡散することができる距離を、以下、「移動長さ」と称する。移動長さがＰ１スクライブ幅を満たすまたは超えるならば、導電領域がＰ１スクライブのエリア内に形成され得る。さらに、導電領域がＰ１スクライブの全幅を通って延在するとき、下部ＴＣＬ１５の２つの部分１５ａおよび１５ｂが導電領域によって導電接続され得る。例えば、図３に示すように、ＥＣ層１４の部分が、合理的な時間量の間、着色され得る。この時間の間、リチウムは、Ｐ１スクライブを通って横方向に拡散し、エリア１７内のＥＣ層１４を絶縁層から導電層に変換することができる。下部ＴＣＬ１５の２つの部分１５ａおよび１５ｂ間のスクライブされたチャネルが十分に広くないと、電流がこれらの部分の間を通ることによって、バスバー１８および１９を共に電気的に短絡する場合がある。さらに、一旦漏れ経路が完成されると、エリア１７は、導電領域から絶縁領域に簡単には戻ることができない、なぜなら、エレクトロクロミックデバイス１０の透明化が、デバイス１０を脱色する（すなわち、着色状態から非着色状態または低着色状態への推移）ために該デバイスの領域に電界を印加しないからである。
【０００７】
さらに、エレクトロクロミックデバイスをよりコスト効果的に製造するために、堆積プロセスを改変して、より高い歩留まりを付与し、より大量生産し易いようにする必要がある。一般に、歩留まりは、基板または他のワークピースが真空と大気との間およびその逆を循環するごとに低減されると考えられ得る。このことは、スパッタリングの際に不可避に存在し、ベントおよびポンプダウンの際に周囲に「吹かれ」て活性層上にその道を見出し、フィルム構造において潜在的な欠陥、例えば短絡回路または「ショート」を引き起こす場合がある、コーティングプロセス由来の塵および破片によって引き起こされ得るとされている。そのため、１つの単独の連続真空工程、すなわち、１つのコーティング機において全ての層を堆積させることにより、高い歩留まりが達成される。しかし、図３に示す構造を作製するには、単一の真空工程における全ての層の堆積が、同一真空系において下部透明導電体の堆積と第２透明導電体の堆積との間にレーザースクライブ（または同じタイプの切断）を含む必要がある。かかる切断プロセスは、真空系において非常に困難である。例えば、レーザースクライビングに関して、レーザーのための極めてタイトなフォーカスを維持する必要がある。かかるフォーカスを、典型的な市販のスパッタリング系に存在する機械公差によって効率的に達成するのは非常に困難である。
【発明の概要】
【発明が解決しようとする課題】
【０００８】
できる限り高い歩留まりを維持しながら（例えば、できる限り、切断プロセスの際に少ないスクライビング工程を行いながら）、エレクトロクロミックデバイスの透明導電層の部分間の電子漏洩量を低減することが望ましい。
【課題を解決するための手段】
【０００９】
本開示の一態様は、下部透明導電層を含むエレクトロクロミックデバイスを提供する。下部透明導電層の第１部分は、第１導電素子に連結されていてよい。下部透明導電層の、第１部分から物理的に分離されている第２部分は、第２導電素子に連結されていてよい。エレクトロクロミックデバイスは、上部透明導電層を含んでいてもよい。上部透明導電層の第１部分は、第１導電素子に連結されていてよい。上部透明導電層の、第１部分から物理的に分離されている第２部分は、第２導電素子に連結されていてよい。
【００１０】
エレクトロクロミックデバイスは、対電極層およびエレクトロクロミック層のうちの一方を含む第１電極層を含んでいてもよい。第１電極層は、下部透明導電層と上部透明導電層との間にあってよく、下部導電層の第１部分および第２部分のそれぞれと接触していてよい。エレクトロクロミックデバイスは、対電極層およびエレクトロクロミック層のうちの他方を含む第２電極層を含んでいてよい。第２電極層は、下部透明導電層と上部透明導電層との間にあってもよい。
【００１１】
エレクトロクロミックデバイスは、第１電極層と第２電極層との間にあり、かつこれらと連通している、イオンを伝導するためのイオン伝導体層をさらに含むことができる。
【００１２】
下部透明導電層の第１部分および第２部分は、本明細書においてより詳細に定義されている移動長さを超えて離間していてよい。いくつかの実施形態において、下部透明導電層の第１部分および第２部分は、約２５ミクロンを超えて離間していてよい。いくつかの実施形態において、これらは、約５０ミクロンを超えて離間していてよい。いくつかの実施形態において、これらは、約７５ミクロンを超えて離間していてよい。
【００１３】
いくつかの実施形態において、下部透明導電層の第１部分と第２部分との間のスペースは、第１電極層によって少なくとも部分的に充填されていてよい。いくつかの実施形態において、下部透明導電層の第１部分と第２部分との間のスペースは、下部透明導電層の第１部分および第２部分のそれぞれから電気的に単離されている下部透明導電層の第３部分によって少なくとも部分的に充填されていてよい。下部透明導電層の第１部分および第３部分は、約２５ミクロンを超えて離間していてよく、下部透明導電層の第２部分および第３部分は、約２５ミクロンを超えて離間していてもよい。このように、下部透明導電層の第１部分および第２部分は、約５０ミクロンを超えて離間していてよい。いくつかの実施形態において、下部透明導電層の第１部分および第２部分は、約７５ミクロンを超えて離間していてよい。下部透明導電層の第１部分と第３部分との間および第２部分と第３部分との間のそれぞれのスペースは、それぞれ、第１電極層によって少なくとも部分的に充填されていてよい。
【００１４】
いくつかの実施形態において、第１導電電極層は、第１導電素子と下部透明導電層の第１部分とに連結された第１部分と、第２導電素子と透明導電層の第２部分とに連結された、第１部分から物理的に分離されている第２部分とを含んでいてよい。下部透明導電層の第１部分および第２部分は、第１電極層の第１部分および第２部分が離間しているよりもさらに離間していてよい。下部透明導電層の第１部分と第２部分との間のスペースは、イオン伝導体層によって少なくとも部分的に充填されていてよい。第１電極層の第１部分と第２部分との間のスペースは、イオン伝導体層によって少なくとも部分的に充填されている。
【００１５】
上記実施形態のいくつかにおいて、対電極層は、タングステンニッケル混合酸化物を含んでいてよい。いくつかのさらなる実施形態において、対電極層は、リチウムイオンを含んでいてよい。
【００１６】
本発明の別の態様は、エレクトロクロミックデバイスの作製のための方法を提供する。該方法は、第１導電層を付与することと、第１導電層の第１部分が第１導電層の第２部分から電気的に単離されるように第１導電層を切断することと、エレクトロクロミック電極層および対電極層のうちの一方を第１導電層に堆積させることにより、第１導電層の第１部分と第２部分との間のスペースよりも短い拡散長さを有する電荷補償イオンによって占められている第１堆積電極を付与することと、第１堆積電極にイオン伝導体層を堆積させ、その結果、イオン透明層が第１堆積電極と連通するようにすることと、エレクトロクロミック電極層および対電極層のうちの他方をイオン伝導体層に堆積させることにより、第２堆積電極を付与することと、第２導電層を第２堆積電極に堆積させることとを含んでいてよい。
【００１７】
第１堆積電極は、第１導電層の第１および第２部分の上に堆積されていてよく、第１および第２部分は、約２５ミクロンを超えて離間していてよい。いくつかの実施形態において、これらは、約５０ミクロンを超えて離間していてよい。いくつかの実施形態において、これらは、約７５ミクロンを超えて離間していてよい。
【００１８】
第１堆積電極は、第１導電層の第１部分と第２部分との間のスペースが第１堆積電極によって少なくとも部分的に充填されるように、第１導電層の第１および第２部分の上に堆積されていてよい。
【００１９】
いくつかの実施形態において、該方法は、第１導電層が、電気的に単離された３つの部分に分割されて、かかる部分のうち１つが、他の２つの外側部分の間に位置付けられた中間部分となるように、第１導電層の第２部分を切断することをさらに含んでよい。中間部分と外側部分のそれぞれとの間のスペースは、第１電極層によって少なくとも部分的に充填されていてよい。
【００２０】
第１切断工程は、第１電極層が第１導電層に堆積される前に実施されてよい。第２切断工程は、第１電極層が、第１導電層の第１部分に連結されている第１部分と、第１導電層の第２部分に連結されている、第１部分から物理的に分離されている第２部分とを含むように、かつ、第１導電層の第１部分および第２部分が、第１電極層の第１部分および第２部分が離間しているよりも離間するように第１電極層が第１導電層に堆積された後に実施されてよい。第１導電層の第１部分と第２部分との間のスペースは、イオン伝導体層によって少なくとも部分的に充填されていてよい。いくつかの実施形態において、第１電極層の第１部分と第２部分との間のスペースは、イオン伝導体層によって少なくとも部分的に充填されていてよい。
【図面の簡単な説明】
【００２１】
【図１】図１は、典型的なエレクトロクロミックデバイスの概略断面図である。
【図２】図２は、典型的なエレクトロクロミックデバイスの別の概略断面図である。
【図３】図３は、エレクトロクロミックデバイスの部分のクローズアップを示す図２の概略断面図である。
【図４】図４は、本発明の実施形態による、改良された構造を有するエレクトロクロミックデバイスの部分の概略断面図である。
【図５】図５は、本発明の別の実施形態による、改良された構造を有する別のエレクトロクロミックデバイスの部分の概略断面図である。
【図６】図６は、本発明のさらに別の実施形態による、改良された構造を有する別のエレクトロクロミックデバイスの部分の概略断面図である。
【図７】図７は、本発明の実施形態によるエレクトロクロミックデバイスを形成するためのプロセスを示すフローチャートである。
【図８】図８は、本発明の実施形態によるエレクトロクロミックデバイスを形成するためのプロセスを示すフローチャートである。
【発明を実施するための形態】
【００２２】
本発明の１つの目的は、（例えば、透明導体層の電気的に単離された部分間の）電子漏洩を低減するように改良された絶縁膜構造を有するエレクトロクロミックデバイスを提供することである。開示されているエレクトロクロミックデバイスは、それぞれ、１つまたは２つのいずれかのレーザー処理工程を間に含む（堆積プロセスの後に実施されてよいレーザースクライビング処理工程を含めない）２つまたは３つのコーティングプロセスを有する堆積プロセスを用いて形成される。開示されているデバイスおよびプロセスは、したがって、最小の真空サイクルを含むことにより、歩留まりを潜在的に増加させる。これらおよび他の目的は、位置Ｐ１においてより幅広いまたは効果的により幅広いチャネル幅を有する透明導体層を利用するエレクトロクロミックデバイスを用いて実現される。
【００２３】
本発明のさらに別の目的は、改良された絶縁膜構造を含むエレクトロクロミックデバイスを作製する方法を提供することである。
【００２４】
本発明のさらに別の目的は、エレクトロクロミックデバイスに用いられる改良された絶縁膜構造を作製する方法を提供することである。
【００２５】
本発明によると、図４は、改良された絶縁膜構造を有する固体型エレクトロクロミックデバイス４０の部分の断面を示す。図４のデバイス４０は、上記ＥＣ、ＩＣ、ＣＥ、および上部ＴＣＬ層１１〜１４のそれぞれもまた図４のデバイスに存在する限りにおいて、完成したときに、図１および２に示されている固体型デバイスと同様である。図４のデバイスは、位置Ｐ１におけるＰ１スクライブが図１および２のＰ１スクライブよりも幅広い限りにおいて、完成したときに、図１および２に示されているデバイスと異なる。例えば、Ｐ１スクライブの線幅は、約２５ミクロン超である。いくつかの例において、線幅は、約５０ミクロン超であってよく、さらなる例において、線幅は、約７５ミクロン超であってよい。下部透明導電層の左側および右側部分４５ａおよび４５ｂは、それぞれ、デバイスの位置Ｐ１に位置付けられた幅広いＰ１スクライブによってこのように分離される。
【００２６】
理想的には、位置Ｐ１を通る抵抗は、下部透明導電層４５の２つの部分４５ａおよび４５ｂを電気的に単離するように無限である。実際には、抵抗Ｒは、以下の式を用いて算出され得る：
【００２７】
【数１】
0006392346.tif 000002
【００２８】
式中、Ｃは、ＥＣ層の伝導度であり、Ｗは、スクライブの線幅であり、Ａは、スクライブの面積であり、該面積は、スクライブ長さ（スクライブと平行に測定されるデバイスの幅によって求められる）をＥＣ膜の厚さによって乗算したものである。式から分かるように、スクライブの線幅が増加すると、下部ＴＣＬ部分４５ａおよび４５ｂ間の位置Ｐ１における抵抗が増加する。
【００２９】
図２のデバイスの構造と同様に、図４のデバイスのＥＣ層４４は、Ｐ１スクライブによって完全にまたは部分的のいずれかで形成されるギャップを充填する。このように、下部ＴＣＬ部分４５ａおよび４５ｂを分離しているチャネルは、電気伝導性でない材料によって充填されている。具体的には、チャネルの線幅は、ＥＣ層４４においてリチウムイオンの移動長さを超えるように選択される。換言すると、チャネルの線幅は、ＥＣ層４４における電荷補償イオンが横向きに拡散することができる距離よりも幅広くなるように選択される。このことは、エレクトロクロミックデバイス４０が相当な時間量で着色状態に保持されるとき、ＴＣＬの一部分４５ａから他の部分４５ｂに延在する導電性パスが、ＥＣ層４４に形成されないことを確実にする。
【００３０】
いくつかの実施形態において、位置Ｐ１の有効線幅は、下部ＴＣＬに作られる切断の数を増加させることなく増加され得る。例えば、図５は、完成したときに、図１および２のデバイスの構造においてさらに改良された絶縁膜構造を有する、さらに別の固体型エレクトロクロミックデバイス５０の部分の断面を示す。図５のデバイス５０は、上記層（すなわち、図２の層１１〜１４）のそれぞれが図５に示すデバイス５０の部分の下部ＴＣＬ５５の頂部に形成される限りにおいて、図４に示す固体型デバイス４０と同様である。図５のデバイス５０は、図５のデバイス５０が、下部ＴＣＬ５５において二重の２つの単離されたスクライブを含む限りにおいて、図４のデバイスと異なる。図５のデバイス５０において、下部ＴＣＬ５５は、３つのセクションに分割される：第１バスバー５８に電気的に接続された左側セクション５５ａ、第２バスバー５９に電気的に接続された右側セクション５５ｃ、および第１スクライブＰｌａによって左側セクション５５ａから電気的に単離され、第２スクライブＰｌｂによって右側セクション５５ｃから電気的に単離された中間セクション５５ｂ。図５に示す二重構造の形成は、Ｐ１位置を通って完全に欠失された線を作る（すなわち、デバイス５０から中間セクション５５ｂを完全に切断する）のと同じ効果を有する。
【００３１】
また、ＥＣ層５４は、ＰｌａおよびＰｌｂ切断によって完全にまたは部分的のいずれかで形成されるギャップを充填する。このように、下部ＴＣＬの左側および中間セクション５５ａおよび５５ｂを分離しているチャネル、ならびに中間および右側セクション５５ｂおよび５５ｃを分離しているチャネルは、それぞれ、電気伝導性でない材料によって充填されている。具体的には、二重構造の有効線幅が、ＥＣ層５４を占めるリチウムイオンの移動長さを超えるように選択される。このことは、エレクトロクロミックデバイス５０が相当な時間量で着色状態に保持されるとき、ＴＣＬの左側セクション５５ａから右側セクション５５ｃに延在する導電性パスが、ＥＣ層５４に形成されないことを確実にする。
【００３２】
図５の例において、ギャップは、それぞれ、非常に狭くてよい（例えば、１０ミクロン幅、５ミクロン幅、またはこれ未満）、ただし、各ギャップが下部ＴＣＬを完全に分断し、下部ＴＣＬの左側セクション５５ａと右側セクション５５ｃとの間の距離がＥＣ層における伝導イオンの移動長さを超えることを条件とする。実際には、ＥＣデバイス５０の非着色面積を最小にし、デバイスが暗い状態にあるときにはさらに視覚的に満足のいく外観を維持するように、この距離を比較的短く保つことが審美的に望ましい。
【００３３】
いくつかの実施形態において、ＴＣＬ部分は、位置Ｐ１においてＥＣ層を切断することによって互いにさらに電気的に単離されていてよい。例えば、図６は、完成したときに、図１および２のデバイスの構造においてさらに改良された絶縁膜構造を有する、さらに別の固体型エレクトロクロミックデバイス６０の部分の断面を示す。図６のデバイス６０は、上記の上部ＴＣＬ、ＣＥ、およびＩＣ層（すなわち、図２の層１１〜１３）のそれぞれが図６に示すデバイス６０の部分の下部ＴＣＬ６５の頂部に形成される限りにおいて、図４に示す固体型デバイス４０と同様である。図６のデバイス６０は、デバイス６０のＥＣ層６４が部分６４ａおよび６４ｂに切断され、各部分が位置Ｐ１において互いに電気的に単離されている限りにおいて、図４のデバイスと異なる。ＥＣ層の左側部分６４ａは、第１バスバー６８および下部ＴＣＬ６５ａの左側部分に電気的に接続されている。ＥＣ層の右側部分６４ｂは、第２バスバー６９および上部ＴＣＬ６５ｂの右側部分に電気的に接続されている。ＥＣ層６４の部分を分離する切断は、下にある下部ＴＣＬ６５の部分を分離する切断よりも狭い（より小さな線幅を有する）。ＥＣ層６４を通る追加の切断により、下部ＴＣＬ６５の左側および右側部分間のチャネルが、ＥＣ層６４によって部分的にのみ充填されている。チャネルの残りは、絶縁ＩＣ層６３によって充填されている。
【００３４】
ＥＣ層６４の部分を分離する切断は、ＥＣ層における導電性イオンの移動長さよりも狭くてよい。例えば、切断は、約１０ミクロン、約５ミクロン、またはこれより狭くさえあってよい。効果的には、この切断が下に堆積されている層を完全に分断する限り、その幅についての最小値は存在しない。これは、第２に、下部ＴＣＬの分離された部分間の「遮断」接触のように本質的に機能するＥＣ層／ＩＣ層（またはＥＣ層／ＣＥ層）界面の形成が結果としてもたらされるからである。この界面は、抵抗器よりもダイオードのように振る舞うとされており、したがって、移動長さよりも短い距離に沿ってさえも、導電イオンの移動を遮断するときにさらにより効果的である。
【００３５】
本明細書に記載されているように改良された歩留まりおよび増加した性能を有するエレクトロクロミックデバイスを製造する方法も提供される。堆積される層の組成およびタイプは、本発明の教示から逸脱することなく所望の結果を得るために変更されてよい。
【００３６】
図７は、部分が図４に示されているデバイス４０、および部分が図５に示されているデバイス５０をその全体において形成することができるプロセスを示すフロー図７００を付与する。ブロック７０２において、下部輸送導電層を、下部輸送導電層が第１バスバーから第２バスバーに連続して延在するように基板上に堆積させる。好ましい実施形態において、導体層を構成する材料をスパッタリングを介して透明基板上に堆積させ、第１透明導体層を形成する。
【００３７】
ブロック７０４において、下部輸送導電層を位置Ｐ１においてスクライブまたは切断する。スクライブは、レーザースクライビング、エッチング、機械研磨または当該分野において公知の他の好適な除去プロセス（「切断」）を含めたいくつかの異なる方法のうち１つを用いて得ることができる。
【００３８】
切断は、例えば、レーザー、例えばダイヤモンド、ルビーもしくはステンレス鋼先端の使用を含む機械研磨プロセス、放電加工機、または化学エッチングのうちの１つ以上を利用する好適なマスキング、スクライビングまたはエッチングプロセスの使用による種々の異なる手法および／または方法において実施されてよい。
【００３９】
図４の例において、切断の線幅は、複数の切断を次々に実施することによって有意に増加され得る。図５の例において、線幅は、２以上の切断の間にＴＣＬから残存する材料がデバイスの第１および第２バスバーの両方から電気的に単離されるように互いに離間する２以上の切断を実施することによって効果的に増加され得る。
【００４０】
ブロック７０６において、次いで、エレクトロクロミック（ＥＣ）電極層（本明細書において「第１電極」とも呼ぶ）を、ＥＣ層が第１バスバーから第２バスバーに連続して延在するように下部ＴＣＬに堆積させる。
【００４１】
好ましい実施形態において、第１電極を中間周波数反応性スパッタリングまたはＤＣスパッタリング技術を介して堆積させる。いくつかの実施形態において、第１電極層を、加熱された下部透明導電層に堆積させる。
【００４２】
ブロック７０８において、次いで、イオン伝導体層を、イオン伝導体層が第１バスバーから第２バスバーに連続して延在するようにエレクトロクロミック電極層に堆積させる。開示内容が全体に本明細書に参照により組み込まれる米国特許第７，３７２，６１０号および同第７，５９３，１５４号に記載されているように、イオン伝導体層は、イオンが該層を通って移動することを可能にし得る固体電解質から構成されていてよい。イオン伝導体層は、イオン、好ましくはリチウムイオンが通って移動するのを可能にする十分なイオン輸送性を有していなければならない。イオン伝導体には、いずれの材料が用いられてもよいが、ＣＥ層からＥＣ層へのイオンの通過を可能にすることを条件とする。いくつかの実施形態において、イオン伝導体層は、シリケート系構造を含む。他の実施形態において、リチウムイオンの透過に特に適した好適なイオン伝導体として、限定されないが、ケイ酸リチウム、ケイ酸リチウムアルミニウム、ホウ酸リチウムアルミニウム、ホウ酸リチウム、ケイ酸リチウムジルコニウム、ニオブ酸リチウム、ホウケイ酸リチウム、リンケイ酸リチウム、窒化リチウム、フッ化リチウムアルミニウム、および他のかかるリチウム系セラミック材料、シリカ、または酸化シリコンが挙げられる。他の好適なイオン伝導性材料、例えば、二酸化シリコンまたは酸化タンタルが用いられてもよい。好ましくは、イオン伝導層は、電子伝導性が低いかまたは電子伝導性を有さない。好ましいイオン伝導体材料は、スパッタリングまたはゾルゲルプロセスのいずれかによって製造されるリチウム−シリコン−酸化物である。
【００４３】
いくつかの好ましい実施形態において、イオン伝導体層を中間周波数反応性スパッタリングまたはＤＣスパッタリング技術によって堆積させる。他の好ましい実施形態において、イオン伝導体層を、浸漬コーティング、スピンコーティングおよび噴霧コーティングを含めたゾルゲル薄膜堆積技術によって堆積させる。さらに他の好ましい実施形態において、イオン伝導体層をスパッタリングによってまたはゾルゲル技術によって堆積させる。かかる層をスパッタリングまたはゾルゲルコーティングによって堆積させる手技は、当業者に公知である。
【００４４】
ブロック７１０において、次いで、対電極（ＣＥ）層（本明細書において「第２電極」層とも呼ぶ）を、ＣＥ層が第１バスバーから第２バスバーに連続して延在するようにイオン伝導体層に堆積させる。ＣＥ層は、開示内容が全体に本明細書に参照により組み込まれる米国特許第７，３７２，６１０号に記載されているように、アノード補完ＣＥ層、例えばタングステン−ニッケル混合酸化物、好ましくは実質的に結晶性のタングステン−ニッケル混合酸化物であってよい。補完ＣＥ層は、リチウムなどの電荷補償イオンを含んでいてよい。電荷補償イオンは、タングステン−ニッケル混合酸化物内に少なくとも部分的にインターカレートされていてよく、かつ／またはＣＥ層の表面を少なくとも部分的にコーティングする膜として存在していてよい。電荷補償イオンは、適切な電位が印加されたときＣＥ層からＥＣ層に可逆的に移動することが可能である。
【００４５】
タングステン−ニッケル混合酸化物膜を堆積させるいくつかの実施形態において、堆積された膜を、リチウムの堆積を通して還元する。リチウムの堆積は、湿式化学法、ゾルゲル、化学蒸着、物理蒸着、または非反応性スパッタリングのいずれかの１つを通して達成される。好ましい実施形態において、酸化タングステンニッケル膜に堆積されるリチウム源は、非反応性スパッタリングプロセスを用いて真空中で堆積されるリチウム金属である。一実施形態において、アノードのタングステン−ニッケル混合酸化物膜に堆積されるリチウムの量は、ＣＥ層、したがってデバイス全体を通して最大の光透過率を可能にするリチウム量が添加されるように注意深く制御される。
【００４６】
図７のフロー図７００を参照すると、ブロック７１２において、電荷補償イオン、例えば、プロトン（Ｈ＋）、リチウムイオン（Ｌｉ＋）、またはナトリウムイオン（Ｎａ＋）を、エレクトロクロミックデバイス内にインターカレートする。用語「インターカレーション」は、本明細書において用いられているとき、エレクトロクロミックデバイス層の格子内に分子、原子またはイオンを可逆的に挿入することを意味する。本発明の好ましい実施形態において、電荷補償イオンはリチウムである。いくつかの例において、リチウムイオンを、真空処理条件下に、金属スパッタターゲットからデバイス内への原子リチウムのマグネトロンスパッタ堆積によって堆積させる。他の例において、任意の公知の堆積手段（例えば、スパッタリングなど）を用いて金属リチウムの代わりに酸化リチウムまたは炭酸リチウムを堆積させてもよい。典型的には、インターカレーション工程は、電極層の１つまたは両方の堆積後に行われる。電荷補償イオンの堆積量は、エレクトロクロミックデバイスのダイナミックレンジを最大にする電荷補償イオン量が添加されるように注意深く制御される。
【００４７】
最後に、ブロック７１４において、上部透明導電層を、当該分野において周知の方法によって、第１透明導電層の堆積において先に記載されているように対電極層に堆積させる。
【００４８】
いくつかの実施形態において、エレクトロクロミックデバイスを構成する全ての層を、デバイス製作の製造可能性を増加させるように同じ真空処理チャンバにおいてマグネトロンスパッタ堆積を介して堆積させているが、これは、取り扱いの低減の結果として歩留まりが改良され易いこと、および処理工程を少なくする結果として処理量も増加し易いことを意味している。さらに、全ての層を同じチャンバにおいて堆積させることで、短絡の数の低減を結果としてもたらす。
【００４９】
透明導電体、ＥＣ、ＩＣ、およびＣＥ層を、湿式化学法、化学蒸着、または物理蒸着を含めた当該分野において公知のいずれの技術によって堆積させてもよい。好ましい堆積方法として、ゾルゲル、噴霧熱分解、電着、金属有機分解、レーザーアブレーション、パルスレーザーアブレーション、蒸発、ｅ−ビーム支援蒸発、スパッタリング、中間周波数反応性スパッタリング、ＲＦスパッタリング、マグネトロンスパッタリング、ＤＣスパッタリング、反応性ＤＣマグネトロンスパッタリングなどが挙げられる。
【００５０】
熱処理プロセスは、エレクトロクロミックデバイスのスイッチング特性にプラスの効果を及ぼすだけでなく、第２電極層（すなわち、上部ＴＣＬに隣接する電極層）の導電性および透明性を改良するとされている。熱処理はまた、リチウム化されたＣＥ層の透過率を増加させる効果も有するとされている。
【００５１】
フロー図８００は、部分が図６に示されているデバイス６０をその全体において形成することができるプロセスを示す。ブロック８０２〜８０６および８１０〜８１６に記載されている工程は、フロー図７００に関連して記載されている工程７０２〜７１４にそれぞれ匹敵するためここでは繰り返さない。フロー図８００は、追加の工程、ブロック８０８を含む。ブロック８０８において、ＥＣ層を、ＥＣ層の下の下部透明導電層におけるスクライブの上に、位置Ｐ１においてスクライブまたは切断する。ＥＣ層のスクライブは、下部ＴＣ層のスクライブよりも狭い線幅を有していてよく、その結果、位置Ｐ１において堆積されかつ下部ＴＣ層部分間のチャネルを占めているＥＣ層材料の部分のみをスクライブすることとなるが、ＥＣ層材料のいくらかはチャネルに堆積されたままであるようにする。
【００５２】
このように、図４および図５の例において、形成がフローチャート７００の工程７０２〜７０６によって示されている、Ｐ１切断を通して形成されるチャネルは、ＥＣ層によって充填されている。チャネルの幅に及ぶ導電性パスが、デバイスが相当な期間にわたって着色状態に保持されるときにＥＣ層に形成されることを防止するために、チャネルの線幅は、（上記のように、デバイス内にインターカレートされる）リチウムイオンの移動長さを超えるように選択される。対照的に、図６の例において、形成がフローチャート８００の工程８０２〜８１０によって示されている、ＴＣＬに形成されるチャネルは、ＥＣ層によって部分的に、かつＥＣ層の上でＩＣ層によって部分的に充填されている。ＩＣ層は、ＥＣ層とは異なり、デバイスが着色状態にあるとき導電性にならない。そのため、位置Ｐ１において形成されるチャネルは、完全に導電性にはならない。その結果、図６のＴＣＬの左側および右側部分６５ａおよび６５ｂ間のチャネル（すなわち、ブロック８０４において形成される第１Ｐ１スクライブの線幅）は、下部ＴＣＬの短絡を防止するために、図４または図５のいずれかのＴＣＬの左側および右側部分間に形成されるチャネルの線幅と必ずしも同じ幅である必要はない。
【００５３】
デバイス４０、５０、および６０に含まれる層は、それぞれ、開示内容が全体に本明細書に参照により組み込まれる米国特許第８，００４，７４４号およびタイトル「Ｌａｓｅｒ  Ｃｕｔｓ  ｔｏ  Ｒｅｄｕｃｅ  Ｅｌｅｃｔｒｉｃａｌ  Ｌｅａｋａｇｅ」の同時係属出願第１３／７８６，９３４号に記載されている材料および技術を用いて形成されてよい。デバイスの層は、底部のＴＣＬから始めて上部のＴＣＬまで上がって逐次的に形成されてよい。
【００５４】
いくつかの実施形態において、開示内容が全体に本明細書に参照により組み込まれる米国特許第５，７２４，１７７号にさらに完全に記載されているように、１つ以上の光学調整層が上部ＴＣＬの上に堆積されていてよい。例えば、光学調整層は、導電性金属層と併用されてよく、好ましくは約１０ｎｍと約５０ｎｍとの間、より好ましくは約２３ｎｍと約４０ｎｍとの間の厚さを有する。光学調整層を形成するための好ましい材料は、約１．９超、より好ましくは約１．９と約２．８との間の屈折率を有する。いくつかの実施形態において、光学調整層の屈折率および厚さは、以下の方法を用いて選択されてよい。所望の屈折率は、ガラス基板の屈折率を透明導電層の屈折率によって乗算し、積の平方根をとることによって求められてよい。光学調整層６１の厚さは、可視光波長（例えば、５４０ｎｍ）を、算出された屈折率によって除算することにより求められる。好ましくは、光学調整層の厚さは約７５ｎｍである。
【００５５】
一例において、ガラス基板は、１．５の屈折率を有し、第１光学調整層は、約１．７７の屈折率および約７５ｎｍの厚さを有し、下部透明導電酸化物層は、約２．１の屈折率および約４５０ｎｍの厚さを有し、エレクトロクロミック電極層は、約２．１の屈折率および約４００ｎｍの厚さを有し、イオン伝導層は、約１．５の屈折率および約２００ｎｍの厚さを有し、対電極層は、約２．０の屈折率および約２００ｎｍの厚さを有し、上部透明導電層は、約２．１の屈折率および約４５０ｎｍの厚さを有し、第２光学調整層は、約１．７７の屈折率および約７５ｎｍの厚さを有する。ガラススーパーストレート、およびガラススーパーストレートを光学調整層に接着させるためのラミネート層は、それぞれ約１．５の屈折率を有して、設けられてもよい。
【００５６】
別の例において、ガラス基板は、約１．５の屈折率を有し、第１光学調整層は、約２．１の屈折率および約２０ｎｍの厚さを有し、第２の隣接する光学調整層は、約１．５の屈折率および約２９ｎｍの厚さを有し、下部透明導電層は、約２．１の屈折率および約４５０ｎｍの厚さを有し、エレクトロクロミック電極層は、約２．１の屈折率および約３００ｎｍの厚さを有し、イオン伝導層は、約２．０の屈折率および約２００ｎｍの厚さを有し、対電極層は、約２．０の屈折率および約２００ｎｍの厚さを有し、上部透明導電層は、約２．１の屈折率および約４５０ｎｍの厚さを有し、ラミネート層は、約１．５の屈折率を有し、ガラススーパーストレートは、約１．５の屈折率を有する。
【００５７】
いくつかのさらなる例において、下部透明導電層は、種々の層の屈折率が基板の屈折率から下部透明導電層の屈折率まで徐々に増加するように選択される２以上の光学調整層の使用によって光学調整されてよい。これに関し、光学調整層は、屈折率を単調に増加させる２以上の層であってよい。例えば、約１．５の屈折率を有するガラス基板および約１．９の屈折率を有する下部透明導電層を含むデバイスでは、第１光学調整層が、約１．６２（（１．５２×１．９）１／３）の屈折率を望ましくは有し、第２光学調整層が、約１．７６（（１．５×１．９２）１／３）の屈折率を望ましくは有する。これらの層の厚さは、最大透過率を達成する光学モデルによって求められるとき、それぞれ、望ましくは約６０ｎｍおよび５３ｎｍである。所望により、光学調整の影響をさらに向上させるために、２を超える一連の隣接する光学調整層が用いられてよい。
【００５８】
上記実施形態のそれぞれにおいて、ＥＣ層は、ＩＣ層の下に（例えば、基板に近接して、下部ＴＣＬに近接して）堆積され、ＣＥ層は、ＩＣ層の上に（例えば、上部ＴＣＬに近接して）堆積される。本開示の他の実施形態において、ＥＣおよびＣＥ層の配置が交換されてよく、その結果、ＣＥ層がＩＣ層の下に位置付けられ、ＥＣ層がＩＣ層の上に位置付けられることとなる。かかる実施形態において、Ｐ１スクライブは、ＥＣ層を通る代わりにＣＥ層を通って切断してよく、Ｐ３スクライブは、ＥＣ層に近接するＴＣＬを通って切断してよい。同様に、上記方法に関して、エレクトロクロミックスタックは、逆の順序で基板に形成されてよい。このように、実施形態に応じて形成された底部の２または３の層（すなわち、基板に隣接する透明導電層、ＣＥ層、およびいくつかの実施形態ではＣＥ層に隣接するＩＣ層）は、位置Ｐ１において切断されてよい。
【００５９】
上記各実施形態は、たった２つのバスバー間のエレクトロクロミック構造を示しているが、上記開示は、２を超えるバスバーを有するデバイスにも同様に適用されることが理解されよう。かかるデバイスにおいて、各バスバーは、上記のようにエレクトロクロミック構造を形成することによって互いに電気的に分離されていてよい。各エレクトロクロミック構造の形成は、同時に実施されても逐次的に実施されてもよく、各対のバスバー間に形成される層は、上記のいずれの方法によってスクライブされてもよい。
【００６０】
最後に、上記および図示の実施形態は、矩形状のエレクトロクロミックデバイスに限定されない。詳細な説明および図は、むしろ、エレクトロクロミックデバイスの断面図を示すことのみを意図しており、かかるデバイスの形状をいずれの様式にも限定することを意図していない。例えば、エレクトロクロミックデバイスは、矩形以外の形状（例えば、円形など）で形成されていてよい。さらなる例では、エレクトロクロミックデバイスは、三次元の形状（例えば、凸型、凹型など）であってよい。
【００６１】
本明細書において本発明を特定の実施形態を参照して記載したが、これらの実施形態は、単に本発明の原理および適用の説明であることが理解されるべきである。したがって、説明的な実施形態に対して多くの変更がなされ得ること、ならびに添付の特許請求の範囲によって定義されている本発明の精神および範囲から逸脱することなく他のアレンジメントが考案され得ることが理解されるべきである。
【図１】
0006392346.tif 000003
【図２】
0006392346.tif 000004
【図３】
0006392346.tif 000005
【図４】
0006392346.tif 000006
【図５】
0006392346.tif 000007
【図６】
0006392346.tif 000008
【図７】
0006392346.tif 000009
【図８】
0006392346.tif 000010